(57)【要約】      （修正有）【課題】特定の顔料分散剤を使用することにより、混色性の良好な顔料分散用樹脂組成物及びその製造方法を提供する。【解決手段】実質的ビニル系重合体からなり、分子内に炭素原子に結合した加水分解性ケイ素基を少なくとも１個有する共重合体（Ａ）成分、シリコン化合物及び又はその加水分解縮合物（Ｂ）成分、アクリル系共重合体またはウレタンオリゴマーからなる顔料分散剤（Ｃ）成分、顔料（Ｄ）成分からなる弱溶剤型塗料用樹脂組成物が混色性が良好な組成物となる。【選択図】なし【特許請求の範囲】
【請求項１】
実質的ビニル系重合体からなり、分子内に下記一般式（１）
Ｒ2a
|
（Ｒ1Ｏ）3-a−Ｓｉ−       （１）
(式中、Ｒ1は、水素原子又は炭素数１〜１０のアルキル基を表す。Ｒ2は、水素原子、炭素数１〜１０のアルキル基、炭素数６〜１０アリ−ル基及び炭素数７〜１０のアラルキル基からなる群より選択された１価を表す。Ｒ1又はＲ2が複数存在する場合には、同一であっても異なっていてもよい。ａは、０〜２の整数を表す。)
で表される炭素原子に結合した加水分解性シリル基を少なくとも１個有する共重合体（Ａ）成分、
水酸基含有アクリル樹脂（Ｂ）成分、
下記一般式（２）
（Ｒ3Ｏ）4-b−Ｓｉ−Ｒ4b    （２）
（式中、Ｒ3は炭素数１〜１０のアルキル基、炭素数６〜１０のアリール基および炭素数７〜１２のアラルキル基から選ばれた１価の炭化水素基、Ｒ4は炭素数１〜１０のアルキル基、炭素数６〜１０のアリール基および炭素数７〜１２のアラルキル基から選ばれた１価の炭化水素基、ｂは０または１を示す）で表されるシリコン化合物及び又はその加水分解縮合物（Ｃ）成分、アクリル系共重合体またはウレタンオリゴマーからなる顔料分散剤（Ｄ）成分、
顔料（Ｅ）成分、
弱溶剤（Ｆ）成分からなる弱溶剤型塗料用樹脂組成物。
【請求項２】
水酸基含有アクリル樹脂（Ｂ）成分が可溶型樹脂（Ｂ−１）成分および／またはＮＡＤ型ポリオール分散体（Ｂ−２）成分であることを特徴とする請求項１に記載の弱溶剤型塗料用樹脂組成物。
【請求項３】
（Ｄ）成分のアクリル系共重合体がアミン価を有する顔料分散剤であることを特徴とする請求項１又は２に記載の弱溶剤型塗料用樹脂組成物。
【請求項４】
その他添加剤（Ｇ）成分としてタレ止め剤、色分れ防止剤、消泡剤から選ばれる少なくとも１種を配合することを特徴とする請求項１〜３のいずれか一項に記載の弱溶剤型塗料用樹脂組成物。
【請求項５】
（Ａ）成分が、（ａ）加水分解性基と結合したシリル基を含有するビニル系単量体、（ｂ）水酸基を含有するビニル系単量体、（ｃ）その他の共重合可能な単量体を共重合してなるビニル系共重合体である請求項１〜４のいずれか一項に記載の弱溶剤型塗料用樹脂組成物。
【請求項６】
前記（ｃ）その他の共重合可能な単量体のうち（ｄ）炭素数が５以上の（メタ）アクリル酸アルキルを含有してなる請求項１〜５のいずれか一項に記載の弱溶剤型塗料用樹脂組成物。
【請求項７】
弱溶剤（Ｇ）成分が脂肪族炭化水素を含有してなる請求項１〜６のいずれか一項に記載の弱溶剤型塗料用樹脂組成物。
【請求項８】
さらに有機金属系化合物（Ｈ）成分を配合してなる請求項１〜７のいずれか一項に記載の弱溶剤型塗料用樹脂組成物。
【請求項９】
さらに多官能イソシアナート化合物（Ｉ）成分を配合してなる請求項１〜８のいずれか一項に記載の弱溶剤型塗料用樹脂組成物。
【請求項１０】
水酸基含有可溶型アクリル樹脂（Ｂ−１）成分と、更に、顔料分散剤（Ｄ）成分、顔料（Ｅ）成分を含んでなるミルベース樹脂に、実質的ビニル系重合体からなり、分子内に下記一般式（１）
Ｒ2a
|
（Ｒ1Ｏ）3-a−Ｓｉ−       （１）
(式中、Ｒ1は、水素原子又は炭素数１〜１０のアルキル基を表す。Ｒ2は、水素原子、炭素数１〜１０のアルキル基、炭素数６〜１０アリ−ル基及び炭素数７〜１０のアラルキル基からなる群より選択された１価を表す。Ｒ1又はＲ2が複数存在する場合には、同一であっても異なっていてもよい。ａは、０〜２の整数を表す。)
で表される炭素原子に結合した加水分解性ケイ素基を少なくとも１個有する共重合体（Ａ）成分、下記一般式（２）
（Ｒ3Ｏ）4-b−Ｓｉ−Ｒ4b    （２）
（式中、Ｒ3は炭素数１〜１０のアルキル基、炭素数６〜１０のアリール基および炭素数７〜１２のアラルキル基から選ばれた１価の炭化水素基、Ｒ4は炭素数１〜１０のアルキル基、炭素数６〜１０のアリール基および炭素数７〜１２のアラルキル基から選ばれた１価の炭化水素基、ｂは０または１を示す）で表されるシリコン化合物及び又はその加水分解縮合物（Ｃ）成分、さらに、必要に応じて水酸基含有ＮＡＤ型アクリル樹脂（Ｂ−２）成分を用いてレットダウンすることを特徴とする弱溶剤型塗料の顔料分散方法。
【発明の詳細な説明】
【技術分野】
【０００１】
本発明は、弱溶剤型塗料用樹脂組成物および、その顔料分散方法に関する。さらに詳しくは、例えば金属、タイル、ガラス、セメント、窯業系成形物、プラスチック、木材、紙、繊維などからなる建築物、家電用品、産業機器などの塗装に好適に使用しうる塗料用樹脂組成物および、当該塗料用樹脂組成物を用いた顔料分散方法に関する。
【背景技術】
【０００２】
従来、窯業系組成物、コンクリートや鉄鋼などからなる建築物、建材などの産業製品などの表面を、例えば、フッ素樹脂塗料、アクリルウレタン樹脂塗料、アクリルシリコン樹脂塗料などの塗料で被覆することによって建築物などの外観をよくしたり、防食性や耐候性等を向上させたりしている。
【０００３】
中でも、耐候性、耐汚染性、無機基材や有機塗膜への密着性に優れた塗料としてシロキサン結合とウレタン結合を併用したアクリルシリコン樹脂塗料が挙げられる。
更に、本発明者らは、アクリルウレタン樹脂塗料の特徴である塗装作業性、厚塗性、汎用性と、アクリルシリコン塗料の特徴である耐候性、耐汚染性を両立させる為に、水酸基含有樹脂と加水分解性シリル基含有ビニル系重合体をブレンドすることが知られている。（例えば特許文献１参照）
【特許文献１】特開平２０００−２９７２４２
【発明の開示】
【発明が解決しようとする課題】
【０００４】
本発明は、アクリルシリコン樹脂塗料やアクリルウレタン樹脂塗料の優れた特徴を維持しつつ、これら塗料の顔料分散性や貯蔵安定性を改善した弱溶剤型塗料用樹脂組成物を提供することを目的とする。
【課題を解決するための手段】
【０００５】
本発明は、以下の構成からなる新規な塗料用硬化性樹脂組成物を提供するものであり、これにより上記目的が達成される。すなわち、本発明は、
（１）実質的ビニル系重合体からなり、分子内に下記一般式（１）
Ｒ2a
|
（Ｒ1Ｏ）3-a−Ｓｉ−       （１）
(式中、Ｒ1は、水素原子又は炭素数１〜１０のアルキル基を表す。Ｒ2は、水素原子、炭素数１〜１０のアルキル基、炭素数６〜１０アリ−ル基及び炭素数７〜１０のアラルキル基からなる群より選択された１価を表す。Ｒ1又はＲ2が複数存在する場合には、同一であっても異なっていてもよい。ａは、０〜２の整数を表す。)
で表される炭素原子に結合した加水分解性シリル基を少なくとも１個有する共重合体（Ａ）成分、
水酸基含有アクリル樹脂（Ｂ）成分、
下記一般式（２）
（Ｒ3Ｏ）4-b−Ｓｉ−Ｒ4b    （２）
（式中、Ｒ3は炭素数１〜１０のアルキル基、炭素数６〜１０のアリール基および炭素数７〜１２のアラルキル基から選ばれた１価の炭化水素基、Ｒ4は炭素数１〜１０のアルキル基、炭素数６〜１０のアリール基および炭素数７〜１２のアラルキル基から選ばれた１価の炭化水素基、ｂは０または１を示す）で表されるシリコン化合物及び又はその加水分解縮合物（Ｃ）成分、アクリル系共重合体またはウレタンオリゴマーからなる顔料分散剤（Ｄ）成分、
顔料（Ｅ）成分、
弱溶剤（Ｆ）成分からなる弱溶剤型塗料用樹脂組成物。
【０００６】
（２）水酸基含有アクリル樹脂（Ｂ）成分が可溶型樹脂（Ｂ−１）成分および／またはＮＡＤ型ポリオール分散体（Ｂ−２）成分であることを特徴とする請求項１に記載の弱溶剤型塗料用樹脂組成物。
【０００７】
（３）（Ｄ）成分のアクリル系共重合体がアミン価を有する顔料分散剤であることを特徴とする請求項１又は２に記載の弱溶剤型塗料用樹脂組成物。
【０００８】
（４）その他添加剤（Ｇ）成分としてタレ止め剤、色分れ防止剤、消泡剤から選ばれる少なくとも１種を配合することを特徴とする請求項１〜３のいずれか一項に記載の弱溶剤型塗料用樹脂組成物。
【０００９】
（５）（Ａ）成分が、（ａ）加水分解性基と結合したシリル基を含有するビニル系単量体、（ｂ）水酸基を含有するビニル系単量体、（ｃ）その他の共重合可能な単量体を共重合してなるビニル系共重合体である請求項１〜４のいずれか一項に記載の弱溶剤型塗料用樹脂組成物。
【００１０】
（６）前記（ｃ）その他の共重合可能な単量体のうち（ｄ）炭素数が５以上の（メタ）アクリル酸アルキルを含有してなる請求項１〜５のいずれか一項に記載の弱溶剤型塗料用樹脂組成物。
【００１１】
（７）弱溶剤（Ｇ）成分が脂肪族炭化水素を含有してなる請求項１〜６のいずれか一項に記載の弱溶剤型塗料用樹脂組成物。
【００１２】
（８）さらに有機金属系化合物（Ｈ）成分を配合してなる請求項１〜７のいずれか一項に記載の弱溶剤型塗料用樹脂組成物。
【００１３】
（９）さらに多官能イソシアナート化合物（Ｉ）成分を配合してなる請求項１〜８のいずれか一項に記載の弱溶剤型塗料用樹脂組成物。
【００１４】
（１０）水酸基含有可溶型アクリル樹脂（Ｂ−１）成分と、更に、顔料分散剤（Ｄ）成分、顔料（Ｅ）成分を含んでなるミルベース樹脂に、実質的ビニル系重合体からなり、分子内に下記一般式（１）
Ｒ2a
|
（Ｒ1Ｏ）3-a−Ｓｉ−       （１）
(式中、Ｒ1は、水素原子又は炭素数１〜１０のアルキル基を表す。Ｒ2は、水素原子、炭素数１〜１０のアルキル基、炭素数６〜１０アリ−ル基及び炭素数７〜１０のアラルキル基からなる群より選択された１価を表す。Ｒ1又はＲ2が複数存在する場合には、同一であっても異なっていてもよい。ａは、０〜２の整数を表す。)
で表される炭素原子に結合した加水分解性ケイ素基を少なくとも１個有する共重合体（Ａ）成分、下記一般式（２）
（Ｒ3Ｏ）4-b−Ｓｉ−Ｒ4b    （２）
（式中、Ｒ3は炭素数１〜１０のアルキル基、炭素数６〜１０のアリール基および炭素数７〜１２のアラルキル基から選ばれた１価の炭化水素基、Ｒ4は炭素数１〜１０のアルキル基、炭素数６〜１０のアリール基および炭素数７〜１２のアラルキル基から選ばれた１価の炭化水素基、ｂは０または１を示す）で表されるシリコン化合物及び又はその加水分解縮合物（Ｃ）成分、さらに、必要に応じて水酸基含有ＮＡＤ型アクリル樹脂（Ｂ−２）成分を用いてレットダウンすることを特徴とする弱溶剤型塗料の顔料分散方法。
以上である。
【発明の効果】
【００１５】
本願構成により得られる弱溶剤型塗料用樹脂組成物を用いることにより、顔料分散性の優れた弱溶剤型塗料用樹脂組成物を得ることができ、また、顔料分散性が良好な顔料分散方法を提供できる。
【発明を実施するための最良の形態】
【００１６】
本発明の炭素原子に結合した加水分解性シリル基を少なくとも１個有する共重合体（Ａ）成分は、その主鎖が実質的にアクリル系単量体が共重合した主鎖からなる（以下、主鎖が実質的にアクリル系共重合鎖からなるともいう）共重合体であることが好ましく、得られる本発明の弱溶剤型塗料用樹脂組成物から形成される塗膜の耐候性、耐薬品性などが優れたものとなる。
【００１７】
なお、前記共重合体（Ａ）の主鎖が実質的にアクリル共重合鎖からなるとは、共重合体（Ａ）の主鎖を構成する単位のうちの５０％以上、さらには７０％以上がアクリル系単量体単位から形成されていることを意味する。
【００１８】
また、共重合体（Ａ）は、加水分解性シリル基が炭素原子に結合した形式で含有されているため、塗膜の耐水性、耐アルカリ性、耐酸性などがすぐれたものとなる。
【００１９】
アクリル系共重合体（Ａ）において、加水分解性シリル基は、共重合体（Ａ）１分子あたり１個以上必要であり、２個以上、好ましくは３個以上であることが、本発明の組成物から形成される塗膜の耐候性、耐溶剤性などの耐久性が優れるという点から好ましい。
【００２０】
前記加水分解性シリル基は、共重合体（Ａ）の主鎖の末端に結合していてもよく、側鎖に結合していてもよい。加水分解性シリル基の導入方法としては、加水分解性シリル基を含有する単量体をその他の単量体と共重合する方法、シリケ−ト化合物を反応させる方法等がある。簡便な方法としては加水分解性シリル基を含有する単量体を他の単量体を共重合する方法である。
【００２１】
前記加水分解性ケイ素の加水分解性基は、ハロゲン基、アルコキシ基等がある。その中で、反応の制御の簡便さからアルコキシ基が好ましく、下記一般式（１）で示される。
【００２２】
Ｒ2a
|
（Ｒ1Ｏ）3-a−Ｓｉ−       （１）
(式中、Ｒ1は、水素原子又は炭素数１〜１０のアルキル基を表す。Ｒ2は、水素原子、炭素数１〜１０のアルキル基、炭素数６〜１０アリ−ル基及び炭素数７〜１０のアラルキル基からなる群より選択された１価を表す。Ｒ1又はＲ2が複数存在する場合には、同一であっても異なっていてもよい。ａは、０〜２の整数を表す。)。
【００２３】
上記一般式（１）中のＲ1としては、メチル基、エチル基、ｎ−プロピル基、ｉ−プロピル基、ｎ−ブチル基、ｉ−ブチル基などの炭素数１〜４のアルキル基が好ましい。前記アルキル基の炭素数が１０を超える場合には、加水分解性基と結合したシリル基の反応性が低下するようになる。また、前記アルコキシ基の酸素に結合した基がたとえばフェニル基、ベンジル基などのアルキル基以外の基である場合にも、加水分解性基と結合したシリル基の反応性が低下するようになる。
【００２４】
また、前記一般式（１）中のＲ2としては本発明の組成物が硬化性に優れるという点から炭素数１〜４のアルキル基が好ましい。
【００２５】
前記一般式（１）において、（Ｒ1Ｏ）3-aは３−ａが１以上３以下になるように、すなわちａが０〜２になるように選ばれるが、アクリル系共重合体（Ｂ）の硬化性が良好になるという点からは、ａが０または１であるのが好ましい。したがって、Ｒ4の結合数は０〜１であるのが好ましい。
【００２６】
一般式（１）中に存在する（Ｒ1Ｏ）3-aまたはＲ2aの数が２個以上の場合、２個以上含まれるＲ1またはＲ2は同じであってもよく、異なっていてもよい。一般式（１）では示していないが、一般式（１）のケイ素原子は炭素原子に結合している構造を有している。
【００２７】
前記（Ａ）成分は例えば、（ａ）加水分解性シリル基を含有するビニル系単量体、（ｂ）水酸基を含有するビニル系単量体、（ｃ）その他の共重合可能なモノマ−重量部を共重合することにより得ることができる。
【００２８】
なお、共重合体（Ａ）中の前記単量体（ａ）の単位の含有割合は、本発明の組成物を用いて形成される塗膜の耐久性が優れる、強度が大きくなるという点から、１〜９０重量％、さらには２〜７０重量％、とくには３〜５０重量％であるのが好ましい。
【００２９】
加水分解性シリル基含有ビニル共重合体（ａ）成分の具体例としては、たとえば
【００３０】
【化１】
2006206773.tif 000002
【００３１】
などの一般式（３）
【００３２】
【化２】
2006206773.tif 000003
【００３３】
【化３】
2006206773.tif 000004
【００３４】
などの一般式（４）
【００３５】
【化４】
2006206773.tif 000005
【００３６】
【化５】
2006206773.tif 000006
【００３７】
などの一般式（５）
【００３８】
【化６】
2006206773.tif 000007
【００３９】
【化７】
2006206773.tif 000008
【００４０】
などの一般式（６）
【００４１】
【化８】
2006206773.tif 000009
【００４２】
【化９】
2006206773.tif 000010
【００４３】
などの一般式（７）
【００４４】
【化１０】
2006206773.tif 000011
【００４５】
（式中、Ｒ7は、水素原子又は炭素数１〜１０のアルキル基を、Ｒ6は、水素原子、炭素数１〜１０のアルキル基、炭素数６〜１０アリ−ル基及び炭素数７〜１０のアラルキル基からなる群より選択された１価の基を、Ｒ5は、水素またはメチル基をそれぞれ表す。ａは、０〜２の整数を、ｎは１〜１２の整数を、ｐは１〜１４の整数を、ｑは０〜２２の整数をそれぞれ表す。Ｒ6又はＲ7が複数存在する場合には、同一であっても異なっていてもよい。）。
【００４６】
これらの中では、共重合性および重合安定性、ならびに得られる組成物の硬化性および保存安定性が優れるという点から、前記一般式（４）で表される化合物が好ましい。
これらの加水分解性シリル基含有ビニル系単量体（ａ）成分は単独で用いてもよく、２種類以上併用してもよい。前記水酸基含有ビニル系単量体（ｂ）としてはその誘導体も含めて用いることができる。具体例としては次のような化合物が例示できる。
【００４７】
２−ヒドロキシエチル（メタ）アクリレ−ト、２―ヒドロキシプロピル（メタ）アクリレ−ト、２−ヒドロキシブチル（メタ）アクリレ−ト、４−ヒドロキシブチル（メタ）アクリレ−ト、２−ヒドロキシエチルビニルエ−テル、Ｎ―メチロ−ル（メタ）アクリルアミド、２ーヒドロキシエチルビニルエーテル、４−ヒドロキシスチレン、東亜合成化学工業（株）製のアロニクス５７００、４−ヒドロキシスチレン、日本触媒化学工業（株）製のＨＥ―１０、ＨＥ−２０、ＨＰ―１およびＨＰ―２０（以上、いずれも末端に水酸基を有するアクリル酸エステルオリゴマ−）、日本油脂（株）製のブレンマ−ＰＰシリ−ズ（ポリプロピレングリコ−ルメタクリレ−ト）、ブレンマ−ＰＥシリ−ズ（ポリエチレングリコ−ルモノメタクリレ−ト）、ブレンマ−ＰＥＰシリ−ズ（ポリエチレングリコ−ルポリプロピレングリコ−ルメタクリレ−ト）、ブレンマ−ＡＰ−４００（ポリプロピレングリコ−ルモノアクリレ−ト）、ブレンマ−ＡＥ−３５０（ポリエチレングリコ−ルモノアクリレ−ト）およびブレンマ−ＧＬＭ（グリセロ−ルモノメタクリレ−ト）、Ｎ−メチロ−ル（メタ）アクリルアミドなどの（メタ）アクリル酸のヒドロキシアルキルエステル類。
【００４８】
水酸基含有化合物とε―カプロラクトンとの反応により得られるε−カプロラクトン変性ヒドロキシアルキルビニル系共重合体化合物であるＰｌａｃｃｅｌ  ＦＡ―１、 Ｐｌａｃｃｅｌ  ＦＡ―４、 Ｐｌａｃｃｅｌ  ＦＭ―１、 Ｐｌａｃｃｅｌ  ＦＭ―４（以上、ダイセル化学工業（株）製）、ＴＯＮＥ  Ｍ−２０１（ＵＣＣ社製）、ポリカ−ボネ−ト含有ビニル系化合物（具体例としては、ＨＥＡＣ―１（ダイセル化学工業（株）製）などの水酸基を有するモノエチレン性不飽和モノマーを共重合モノマーとした１分子中に２以上の水酸基を有するアクリルポリオールが使用できる。
【００４９】
中でも２−ヒドロキシエチル（メタ）アクリレ−ト、２−ヒドロキシプロピル（メタ）アクリレ−ト、２−ヒドロキシブチル（メタ）アクリレ−ト、４−ヒドロキシブチル（メタ）アクリレ−トは、イソシアナ−トとの反応性に優れ、耐候性、耐薬品性、耐衝撃性が良好な塗膜が得られる点から好ましい。
特に好ましくは、２−ヒドロキシエチル（メタ）アクリレ−ト、２−ヒドロキシプロピル（メタ）アクリレ−トである。これらのアルコ−ル性水酸基含有ビニル系単量体（ｂ）成分は単独で用いてもよく、２種類以上併用してもよい。また、使用量としては、２〜４０重量％が好ましく、硬化性、密着性、耐溶剤性が十分に発現する点から、３〜３０重量％がさらに３〜２０重量％が特に好ましい。
【００５０】
前記共重合可能モノマ−（ｃ）成分の具体例としては、メチル（メタ）アクリレ−ト、エチル（メタ）アクリレート、ｎ−ブチル（メタ）アクリレ−ト、イソブチル（メタ）アクリレート、ｔｅｒｔ−ブチル（メタ）アクリレ−ト、ｂｅｎｚｉｒｕ（メタ）アクリレート、シクロヘキシル（メタ）アクリレート、トリフルオロエチル（メタ）アクリレート、ペンタフルオロプロピル（メタ）アクリレート、パーフルオロシクロヘキシル（メタ）アクリレート、（メタ）アクリロニトリル、グリシジル（メタ）アクリレート、イソボルニル（メタ）アクリレ−ト、（メタ）アクリル酸のヒドロキシアルキルエステル類とリン酸またはリン酸エステル類との縮合生成物などのリン酸エステル基含有（メタ）アクリル系化合物、ウレタン結合やシロキサン結合を含む（メタ）アクリレートなどの（メタ）アクリル酸エステル誘導体が挙げられる。
【００５１】
それ以外の共重合性のモノマ−としては、スチレン、αーメチルスチレン、クロロスチレン、スチレンスルホン酸、ビニルトルエンなどの芳香族炭化水素系ビニル化合物；マレイン酸、フマル酸、イタコン酸、（メタ）アクリル酸などの不飽和カルボン酸、これらのアルカリ金属塩、アンモニウム塩、アミン塩などの塩；無水マレイン酸などの不飽和カルボン酸の酸無水物、これら酸無水物と炭素数１〜２０の直鎖状または分岐鎖を有するアルコールまたはアミンとのジエステルまたはハーフエステルなどの不飽和カルボン酸のエステル；酢酸ビニル、プロピオン酸ビニル、ジアリルフタレートなどのビニルエステルやアリル化合物；ビニルピリジン、アミノエチルビニルエーテルなどのアミノ基含有ビニル系化合物；イタコン酸ジアミド、クロトン酸アミド、マレイン酸ジアミド、フマル酸ジアミド、Ｎ−ビニルピロリドンなどのアミド基含有ビニル系化合物；メチルビニルエーテル、シクロヘキシルビニルエーテル、塩化ビニル、塩化ビニリデン、クロロプレン、プロピレン、ブタジエン、イソプレン、フルオロオレフィンマレイミド、Ｎ−ビニルイミダゾール、ビニルスルホン酸などのその他ビニル系化合物などが挙げられる。
【００５２】
これらの共重合可能モノマ−（ｃ）成分は単独で用いてもよく、２種以上併用してもよい。本発明の（Ａ）成分においては、（Ａ）成分を構成する前記その他の共重合可能なビニル系単量体（ｃ）成分のうち、炭素数が５以上の（メタ）アクリル酸および／またはその誘導体（ｄ）成分を共重合させることが好ましい。
【００５３】
前記（ｄ）成分の具体例としては、たとえば３，３，５，−トリメチルシクロヘキシル（メタ）アクリレ−ト、ペンチル（メタ）アクリレート、ヘキシル（メタ）アクリレ−ト、２ーエチルヘキシル（メタ）アクリレート、オクチル（メタ）アクリレ−ト、ノニル（メタ）アクリレ−ト、デカニル（メタ）アクリレ−ト、ウンデカニル（メタ）アクリレ−ト、ラウリルメチル（メタ）アクリレ−ト、パルミトイル（メタ）アクリレ−ト、ステアリル（メタ）アクリレ−ト、ブレンマ−ＳＬＭＡ（(メタ)アクリル酸のＣ12〜Ｃ18アルキルエステルの混合物；日本油脂（株）製）などが挙げられる。
【００５４】
弱溶剤が脂肪族系化合物を含む溶剤である場合の溶解性を向上されるという点から、２−エチルヘキシル（メタ）アクリレ−ト、オクチル（メタ）アクリレ−ト、ノニル（メタ）アクリレ−ト、デカニル（メタ）アクリレ−ト、ウンデカニル（メタ）アクリレ−ト、ラウリルメチル（メタ）アクリレ−ト、パルミトイル（メタ）アクリレ−ト、ステアリル（メタ）アクリレ−ト、ブレンマ−ＳＬＭＡが好ましい。特に、ラウリルメチル（メタ）アクリレ−ト、パルミトイル（メタ）アクリレ−ト、ステアリル（メタ）アクリレ−ト、ブレンマ−ＳＬＭＡがさらに好ましい。
【００５５】
使用量としては、２〜７０重量％が好ましく、重合時および希釈時の溶剤に対する溶解性よおび重合安定性の点から、５〜６０重量％がさらに好ましく、特に、５〜５０重量％がさらに好ましい。
【００５６】
前記（ｂ）成分、（ｃ）成分と（ｄ）成分の使用量の合計は、加水分解性シリル基含有ビニル系単量体（ａ）成分の種類および使用量に応じて適宜調整すればよいが、通常用いる重合成分全量の１０〜９９重量％、さらには３０〜９８重量％、とくには５０〜９７重量％であるのが好ましい。また、（ａ）成分の使用量としては重合成分の１〜９０重量％、さらに２〜７０重量％、特には、３〜５０重量％が好ましい。
【００５７】
加水分解性シリル基含有重合体（Ａ）は、たとえば特開昭５４−３６３９５号公報、特開昭５７−５５９５４号公報などに記載のヒドロシリル化法または加水分解性基と結合したシリル基を含有する単量体を用いた溶液重合法によって製造することができるが、合成の容易さなどの点から加水分解性基と結合したシリル基を含有する単量体を用い、アゾビスイソブチロニトリル、Ｖ−５９（和光純薬(株)製）などのアゾ系ラジカル重合開始剤を用いた溶液重合法によって製造することがとくに好ましい。
【００５８】
また、前記溶液重合の際には、必要に応じて、たとえばｎ−ドデシルメルカプタン、ｔ−ドデシルメルカプタン、ｎ−ブチルメルカプタン、γーメルカプトプロピルトリメトキシシラン、γーメルカプトプロピルトリエトキシシラン、（ＣＨ3Ｏ）3Ｓｉ−Ｓ−Ｓ−Ｓｉ（ＯＣＨ3）3，（ＣＨ3Ｏ）3Ｓｉ−Ｓ8−Ｓｉ（ＯＣＨ3）3などの連鎖移動剤を単独または２種以上併用することにより、得られる樹脂（Ａ）成分の分子量を調整してもよい。特に、たとえばγ−メルカプトプロピルトリメトキシシランなどのアルコキシシリル基を分子中に有する連鎖移動剤を用いた場合には、樹脂（Ａ）成分の末端に加水分解性シリル基を導入することができるので好ましい。かかる連鎖移動剤の使用量は、用いる重合成分全量の０．０５〜１０％、特には０．１〜８％であることが好ましい。
【００５９】
本発明の水酸基含有アクリル樹脂（Ｂ）は、ポリウレタン技術分野において一般的に使用されるアクリルポリオールが用いられる。その場合、硬化剤であるポリイソシアナートと反応させることにより、形成される塗膜において、塗膜形成主要素となるものである。前記（Ａ）成分に添加することにより、塗装作業性の向上、旧塗膜の選択幅の拡大、鮮映性や高光沢の付与、耐溶剤性に優れるなどの性能付与を行なうことができる。また、前記単量体（ｂ）、（ｃ）、場合によっては（ｄ）成分を用いて適宜合成して用いることが可能である。
【００６０】
本発明に使用する前記水酸基含有アクリル樹脂の分子量は、重量平均分子量にて５０００〜１０００００、さらには１００００〜６００００が好ましい。分子量が５０００より小さくなる場合には、塗膜の硬化性、耐久性が劣り、１０００００より大きくなる場合には、塗膜の仕上がり性が十分でない傾向がある。さらに、水酸基価が１０〜１００ｍｇＫＯＨ／ｇ（ワニス：以下同様）、酸価が０．１〜３０ｍｇＫＯＨ／ｇであることが好ましく、水酸基価が１０ｍｇＫＯＨ／ｇより小さい場合は、架橋密度が低いため、各種塗膜物性、耐汚染性が劣り、逆に、１００ｍｇＫＯＨ／ｇより大きい場合は、加水分解性シリル基含有共重合体と混合した場合に、相溶性の低下や架橋密度が高くなり部分加水分解縮合物の表面配向性が阻害される傾向がある。
【００６１】
酸価が０．１ｍｇＫＯＨ／ｇより小さいと顔料との分散性の低下および硬化性の低下が起こり、逆に、３０ｍｇＫＯＨ／ｇより大きいと、塗料としての貯蔵安定性の低下を引き起こす傾向がある。本発明に使用する水酸基含有アクリル樹脂は炭素原子に結合した加水分解性シリル基を含有しないものである。
本発明の水酸基含有アクリル樹脂（Ｂ）は可溶型樹脂（Ｂ−１）でも非水分散型樹脂（以下、ＮＡＤ）でもよい。可溶型樹脂（Ｂ−１）は、特に、顔料分散用樹脂として使用することができる。
【００６２】
ＮＡＤ型ポリオール樹脂分散体（Ｂ−２）成分は、非水系溶剤中に樹脂が分散したものであり、樹脂の一部分に、非水系溶剤に溶解可能な成分を用い、その他の部分に非水溶剤に溶解しない成分を用いたものである。ポリオール非水系溶剤に溶解可能な樹脂部分とは、非水系溶剤への溶解度が９９．０重量％以上のものをさし、逆に非水系溶剤に溶解しない樹脂部分とは、非水系溶剤へ全く溶解しないか、又は極少量（溶解度が１．０重量％未満）のものである。このようなＮＡＤ型樹脂分散体は、ＮＡＤ型樹脂粒子をポリオール成分を用いて合成し、イソシアナートを硬化剤として使用する２液タイプのものが用いることができる。
【００６３】
ＮＡＤ型樹脂分散体（Ｂ−２）成分は、単独あるいは、同種のものも含めて２種類以上混合して使用することができる。前記（Ｂ−２）成分は、弱溶剤とよばれる溶解力の弱い溶剤類にも分散が可能となることから、溶解性パラメーター（以下、ＳＰ値）が６．５〜９．５程度のものであることが好ましい。
【００６４】
ＮＡＤ型樹脂分散体（Ｂ−２）成分の重量平均分子量は、５０００〜１０００００、水酸基価が１０〜１００ｍｇＫＯＨ／ｇ、酸価が０．１〜３０ｍｇＫＯＨ／ｇのものが使用できる。重量平均分子量が５０００より小さい場合は、塗料として適度な粘性が得られず、各塗膜物性に劣り、逆に、１０００００より大きい場合は、加水分解性シリル基および水酸基を有するビニル系共重合体（Ａ）成分と混合した場合に、相溶性の低下、塗膜の鮮映性や光沢の低下が見られる傾向がある。また、水酸基価が１０ｍｇＫＯＨ／ｇより小さい場合は、架橋密度が低いため、各種塗膜物性、耐汚染性が低下し、逆に、１００ｍｇＫＯＨ／ｇより大きい場合は、加水分解性基と結合したシリル基および水酸基を有するビニル系共重合体（Ａ）成分と混合した場合に、相溶性の低下、架橋密度が高くなり部分加水分解縮合物の表面配向性が阻害される傾向がある。
【００６５】
酸価が０．１ｍｇＫＯＨ／ｇより小さいと顔料との分散性の低下および硬化性の低下が起こり、逆に、３０ｍｇＫＯＨ／ｇより大きいと、塗料としての貯蔵安定性の低下を引き起こす傾向がある。上記、ＮＡＤ型ポリオールの場合は、前記（ｂ）〜（ｄ）の単量体を使用することができる。ＮＡＤ型ポリオール分散体（Ｂ−２）成分を使用する場合、作業性の向上、旧塗膜への影響が小さいなどの性能が付与される点で好ましい。
【００６６】
Ａ成分とＢ成分の配合割合は特に限定されるものではないが、コストバランス、耐候性、耐汚染性等の点よりＡ成分：Ｂ成分が重量比で好ましくは２０：８０〜８０：２０、更には３０：７０〜７０：３０、特には４０：６０〜６０：４０が好ましい。
又、（Ｂ−１）：（Ｂ−２）成分の配合割合は特に限定されるものではないが、顔料分散性、チキソ性付与の点より２０：８０〜６０：４０が好ましい。
【００６７】
本発明においては、一般式（２）
（Ｒ3Ｏ）4-b−Ｓｉ−Ｒ4b    （２）
で表されるシリコン化合物及び又はその加水分解縮合物（Ｃ）成分が使用される。（Ｃ）成分を配合することによりさらに耐汚染性を向上させることができる。
Ｒ3はたとえばメチル基、エチル基、ｎ−プロピル基、ｉ−プロピル基、ｎ−ブチル基、ｉ−ブチル基などの炭素数１〜４のアルキル基が好ましい。
【００６８】
Ｒ4はＲ1と同様の炭素数１〜４のアルキル基、あるいは炭素数６〜９のアリール基、炭素数７〜９のアラルキル基から選ばれた１価の炭化水素基が好ましい。
ｂは本発明の組成物から形成される塗膜の硬化性が向上するという点からは、ｂが０であるのが好ましい。
一般式（２）中に存在する（Ｒ3Ｏ）4-bの数が複数個の場合、それらは同一であっても、異なっていてもよい。
【００６９】
前記（Ｃ）成分のシリコン化合物の具体例としては、たとえばテトラメチルシリケート、テトラエチルシリケート、テトラｎ−プロピルシリケート、テトラｉ−プロピルシリケート、テトラｎ−ブチルシリケート、テトラｉ−ブチルシリケートなどのテトラアルキルシリケート；メチルトリメトキシシラン、メチルトリエトキシシラン、フェニルトリメトキシシラン、フェニルトリエトキシシラン、オクタデシルトリエトキシシランなどのアルキルトリアルコキシシランなどが挙げられる。
【００７０】
また、前記シリコン化合物の部分加水分解縮合物（Ｃ）成分の具体例としては、たとえば通常の方法で前記テトラアルキルシリケートやトリアルコキシシランに水を添加し、縮合させて得られるものがあげられる。具体的には、たとえば、メチルシリケート５１、エチルシリケート４０、エチルシリケート４８、ＨＡＳ−１、ＨＡＳ−１０  （以上、コルコート（株）製）、ＭＳ５１、ＭＳ５６、ＭＳ５６Ｓ（以上、三菱化学（株）製）、ＦＲ−３（メトキシ−エトキシ複合タイプシリケ−ト）、シリケ−ト４０、シリケ−ト４５、シリケ−ト４８、（以上、多摩化学（株）製）などのテトラアルコキシシランの部分加水分解縮合物や、たとえばＡＦＰ−１（信越化学工業（株）製）などのトリアルコキシシランの部分加水分解縮合物などが挙げられる。
【００７１】
前記（Ｃ）成分のシリコン化合物の部分加水分解縮合物のうちでは、耐汚染性を発現するのに樹脂（Ａ）および（Ｂ）成分と適度な相溶性を示す点、得られる本発明の組成物の硬化性が良好で、該組成物を用いて形成される塗膜の硬度が上昇することにより汚染物質の付着を制御するという点から、テトラアルコキシシランの部分加水分解縮合物を用いるのが好ましい。具体的には、メチルシリケート５１、ＭＳ５１、ＭＳ５６、ＭＳ５６Ｓ（テトラメトキシシランの部分加水分解縮合物）やエチルシリケート４０、エチルシリケート４８、ＨＡＳ−１シリケート４５（テトラエトキシシランの部分加水分解縮合物）、ＦＲ−３（メトキシ−エトキシ複合タイプシリケ−ト）などがあげられる。
【００７２】
特には、重量平均分子量が１０００より大きいテトラアルコキシシランの部分加水分解縮合物を用いるのが配合量を低減できる点から更に好ましい。具体的にはＭＳ５６、ＭＳ５６Ｓ、ＦＲ−３、シリケート４５およびエチルシリケート４８のような化合物があげられる。前記シリコン化合物等（Ｃ）成分は単独で用いてもよく、２種類以上併用してもよい。
【００７３】
前記（Ｃ）成分の使用量は（Ａ）および（Ｂ）の混合成分１００重量部に対して１〜１００重量部、更には２〜５０重量部、特には２〜３０重量部が好ましい。（Ｃ）成分の使用量が１００重量部をこえると塗膜の表面光沢などの外観性が低下したり、クラックなどが発生したりするようになる傾向がある。
【００７４】
前記（Ｃ）成分は、（Ａ）成分との相溶性を向上させるため、（Ａ）成分の重合時に（Ｃ）成分を加えること、さらに、（Ａ）成分に（Ｃ）成分をホットブレンドすることができる。さらに、本発明の組成物を塗料化するために必要な成分として顔料分散剤（Ｄ）成分、および、顔料（Ｅ）成分が含有される。
【００７５】
顔料分散剤（Ｄ）成分としてはアクリル系共重合体、ウレタンオリゴマーが用いることができる。アクリル系共重合体からなる顔料分散剤（Ｄ）成分としては具体的にはフローレンＤＯＰＡ−１５ＢＨＦ、フローレンＤＯＰＡ−１７ＨＦ（以上、共栄社化学製）などのＤＯＰＡシリーズが挙げられる。アクリル系共重合体はアミン価を有していることが好ましく、その値は５〜１００ｍｇＫＯＨ／ｇが好ましく、特には１０〜５０ｍｇＫＯＨ／ｇが好ましい。ウレタンオリゴマーとしては具体的にはＴＧ−７１０（共栄社化学製）が挙げられる。顔料分散剤の添加量は顔料の粒子系等に影響されやすく、適宜、調整が必要である。
【００７６】
顔料（Ｅ）成分としては、たとえば、酸化チタン、群青、紺青、亜鉛華、ベンガラ、カーボンブラック、酸化鉄、アルミニウム粉、雲母などの無機顔料、アゾ系顔料、トリフェニルメタン系顔料、キノリン系顔料、アントラキノン系顔料、フタロシアニン系顔料などの有機顔料などのを使用することが出来る。
前記（Ｂ）成分からなる組成物を用いて顔料分散を行なう場合、顔料（Ｅ）成分と顔料分散剤（Ｄ）成分の組み合わせにより効果が異なる。
【００７７】
酸化チタン、赤錆、黄土などの無機系顔料についてはアミン価を有したアクリル系共重合体を用いることが好ましく、例えばフローレンＤＯＰＡ−１５ＢＨＦ、フローレンＤＯＰＡ−１７ＨＦ（共栄社化学製）などのＤＯＰＡシリーズが例示できる。ウレタンオリゴマーはクリアー分離を起こし易い傾向がある。
一方、一次粒子の小さいカーボンおよび有機系顔料についてはウレタンオリゴマーが適しており、例えばフローレンＤＯＰＡ−１５ＢＨＦのようなアクリル系共重合体は貯蔵安定性を低下させ好ましくない。これらの組み合わせにより分散された塗料を混合しても、調色性への影響は小さく良好な色分れ性が得られる。
【００７８】
一方、汎用的に使用されるポリカルボン酸系の顔料分散剤は凝集を起こしたり、貯蔵後に増粘するなど安定性を低下させる傾向がある。
本発明の組成物には、さらに、その他添加剤（Ｇ）成分としてタレ止め剤、色分れ防止剤、消泡剤から選ばれる少なくとも１種を配合することができる。
【００７９】
タレ止め剤としては具体的には例えばターレン６８２０−１０Ｍ、ターレン６８２０−２０Ｍ、フローノンＥＤＭ−１０（以上、共栄社化学製）などの脂肪酸アマイドワックス系、ターレン２０００（共栄社化学製）などの長鎖脂肪酸エステル重合体などが挙げられる。これらのうち、ターレン６８２０シリーズやフローノンＥＤＭ−１０が垂れ限界膜厚を高く維持でき、且つ、耐候性を損ねない点で好ましい。
【００８０】
色分れ防止剤としては具体的には例えばフローレンＡＦ２０５、フローレンＡＦ５０５、フローレンＡＦ１００５（以上、共栄社化学製）などの特殊シリコン系が挙げられる。これらのうち、フローレンＡＦ２０５、フローレンＡＦ５０５が接触角を低く維持し、汚染性への影響が小さく好ましい。
【００８１】
消泡剤としては具体的には例えばフローレンＡＣ９００、フローレンＡＣ９０３、フローレンＡＣ９０５（以上、共栄社化学製），ＯＸ−７７（楠本化成製）などのアクリル・ビニルエーテル系が挙げられる。これらのうち、フローレンＡＣ９０３、ＯＸ−７７が接触角を低く維持し、汚染性への影響が小さく好ましい。
【００８２】
本発明の弱溶剤（Ｆ）成分は、労働安全衛生法の第３種有機溶剤および第３種有機溶剤に相当する溶剤である。例えば、第３種有機溶剤である芳香族炭化水素を１００％含有するソルベッソ１００(エクソンモービル製)が挙げられる。また、好ましくは脂肪族炭化水素を含有するものが好ましい。具体的には、非水系で芳香族含有量が、５０％以下の溶剤が挙げられ、アイソパ−Ｅ、アイソパ−Ｇ、Ａソルベント（以上、新日本石油製）、ＬＡＷＳ（シェル化学製）、ペガソールＡＮ４５、エクソンナフサＮｏ．６、エクソンナフサＮｏ．５、エクソンナフサＮｏ．３、エクソ−ルＤ４０、エクソ−ルＤ８０（以上、エクソンモービル製）、ＩＰソルベント１６２０、ＩＰソルベント２０２８（以上、出光石油化学製）などが挙げられる。
【００８３】
本発明の弱溶剤成分は上記に示したように、（Ａ）および（Ｂ）成分の重合時も使用でき、また、本組成物の希釈溶剤、塗料化時の希釈溶剤、塗装時の希釈溶剤として用いることができる。使用量としては、特に制限はなく、適宜調整することができる。
【００８４】
本発明の組成物を用いて作製した塗料を硬化させる場合、有機金属化合物（Ｈ）および、架橋剤としてイソシアナ−ト基を２個以上有する多官能性イソシアナート化合物（Ｉ）成分を含有することができる。そして、それらを予め混合しておいて硬化剤として塗料に配合して用いることができる。硬化剤中には有機金属化合物、多官能性イソシアナート化合物の他に弱溶剤や後述する単官能性イソシアナート化合物を配合することができる。
【００８５】
前記有機金属化合物（Ｈ）は硬化性点より錫系化合物、アルミキレート化合物が好ましく、貯蔵安定性、常温硬化性、ポットライフの点より分子内にＳ原子を有する錫化合物が更に好ましい。
【００８６】
前記錫化合物の具体例としては、ジオクチル錫ビス（２−エチルヘキシルマレ−ト）、ジオクチル錫オキサイドまたはジブチル錫オキサイドとシリケ−トとの縮合物、ジブチル錫ジオクトエ−ト、ジブチル錫ジラウレ−ト、ジブチル錫ジステアレ−ト、ジブチル錫ジアセチルアセトナ−ト、ジブチル錫ビス（エチルマレ−ト）、ジブチル錫ビス（ブチルマレ−ト）、ジブチル錫ビス（２−エチルヘキシルマレ−ト）、ジブチル錫ビス（オレイルマレ−ト）、スタナスオクトエ−ト、ステアリン酸錫、ジ−ｎ−ブチル錫ラルレ−トオキサイドがある。また、分子内にＳ原子有する錫化合物としては、ジブチル錫ビスイソノニル−３―メルカプトプロピオネ−ト、ジオクチル錫ビスイソノニル−３−メルカプトプロピオネ−ト、オクチルブチル錫ビスイソノニル−３−メルカプトプロピオネ−ト、ジブチル錫ビスイソオクチルチオグルコレ−ト、ジオクチル錫ビスイソオクチルチオグルコレ−ト、オクチルブチル錫ビスイソオクチルチオグルコレ−トなどが挙げられる。
【００８７】
前記錫化合物のうちでは、分子内にＳ原子を有する化合物が、イソシアナ−トを配合した場合の貯蔵安定性およびポットライフが良好であることから好ましく、特に、ジブチル錫ビスイソノニル−３−メルカプトプロピオネ−ト、ジブチル錫ビスイソオクチルチオグルコレ−トが硬化性、貯蔵安定性、ポットライフの点から好ましい。
【００８８】
また、前記アルミキレート化合物も好ましく、エチルアセトアセートアルミニウムジイソプロピレート、アルミニウムトリス（アセチルアセトネート）、アルキルアセチルアセテートアルミニウムジイソプロピレート、アルミニウムトリス（エチルアセトアセテート）などがあげられる。
【００８９】
前記アルミキレート化合物としては、アルミニウムトリス（エチルアセトアセテート）とアルミニウムトリス（アセチルアセトネート）がイソシアナートと配合した場合の貯蔵安定性およびポットライフのバランスが良好で、塗膜の接触角が小さくなるという点から好ましい。
【００９０】
前記有機金属化合物（Ｈ）成分は単独でもよく、また、２種類以上併用してもよく、その使用量は、（Ａ）および（Ｃ）の混合成分１００重量部に対して０．０１〜３０重量部、好ましくは、０．１〜１０重量部、さらに好ましくは０．２〜５重量部である。さらに、有機金属化合物（Ｈ）成分の量が０．００１重量部より少ない場合、硬化性が不十分となり、また、３０重量部を超えると、該組成物を用いて形成した塗膜の表面光沢など外観性の低下傾向するために好ましくない。
【００９１】
前記、多官能性イソシアナ−ト化合物（Ｉ）としては、脂肪族系もしくは芳香族系のものが挙げられる。
【００９２】
脂肪族系多官能性イソシアナ−ト化合物の具体例として、常温硬化用でヘキサメチレンジイソシアナ−ト、ジシクロヘキシルメタン４，４‘−ジイソシアナ−ト、２，２，４−トリメチル−１，６−ヘキサメチレンジイソシアナ−ト、イソフォロンジイソシアナ−トがあり、構造としては単量体、ビュレット型、ウレジオ型、イソシアヌレ−ト型がある。
【００９３】
また、芳香族多官能性イソシアナ−トとしては、２，４―トリレンジイソシアナ−ト、２，６―トリレンジイソシアナ−ト、ジフェニルメタン−４，４‘−ジイソシアナ−ト、キシレンジイソシアナ−ト、ポリメチレン−ポリフェニレル−ポリイソシアナ−ト、などがある。これにも、ビュレット型、ウレジオ型、イソシアヌレ−ト型がある。
【００９４】
加熱硬化用としてはブロックタイプのものがある。そのブロック剤としてはメチルアルコ−ル、エチルアルコ−ル、ｎ−プロピルアルコ−ル、イソ−プロピルアルコ−ル、ｎ−ブチルアルコ−ル、ｓｅｃ−ブチルアルコ−ル、メチルセルソルブ、エチルセルソルブ、ブチルセルソルブ、ベンジルアルコ−ル、フルフリルアルコ−ル、シクロヘキシルアルコ−ル、フェノ−ル、ｏ−クレゾ−ル、ｍ−クレゾ−ル、ｐ―クレゾ−ル、ｐ−ｔｅｒｔ−ブチルフェノ−ル、チモ−ル、ｐ−ニトロフェノ−ル、β―ナフト−ルなどがある。
【００９５】
前記多官能性イソシアナ−ト化合物（Ｉ）成分の使用量は、ＮＣＯ／ＯＨ比率で０．５〜２．０、好ましくは０．７〜１．５となるような比率で行なうことが好ましい。（Ｉ）成分が０．５より小さいと、得られる組成物の硬化性が低下するようになり、また、２．０を超えると、該組成物を用いて得られた塗膜に未反応のイソシアナ−ト化合物あるいはイソシアナ−ト基が残存し、塗り重ね時にちぢみを生じる原因となる他、塗膜表面の水との接触角が低下し難くなり、耐汚染性の改良に悪影響を与える。
【００９６】
本発明の組成物には、単官能イソシアナ−ト化合物（Ｊ）成分を用いることができる。単官能イソシア−ト化合物（Ｊ）成分を用いることにより硬化剤中の水分を除去することができる。具体例として、イソシアン酸、メチルイソシアナ−ト、エチルイソシアナ−ト、イソプロピルイソシアナ−ト、ヘキシルイソシアナ−ト、ビニルイソシアナ−ト、イソプロペニルイソシアナ−ト、フェニルイソシアナ−ト、トリルイソシアナ−ト、ニトロフェニルイソシアナ−ト、ナフチルイソシアナ−ト、トシルイソシアナ−トなどが挙げられるが、脱水能力および化合物自体の安定性の点からヘキシルイソシアナ−ト、トリルイソシアナ−ト、トシルイソシアナ−トが好ましい。中でも脱水効果の持続性の点からトシルイソシアナ−トが特に好ましい。これらは、単独または２種類以上併用することができる。
【００９７】
単官能イソシア−ト化合物（Ｊ）成分を用いることにより、硬化剤が脱水され、多官能イソシアナ−ト、有機金属化合物を混合した場合の貯蔵安定性が飛躍的に向上する。
前記単官能イソシアナ−ト化合物（Ｊ）成分の配合量としては前記硬化剤中に０．１〜１０重量部である。脱水効果と硬化性維持の点から、０．1〜５重量部が好ましく、０．２〜２重量部がさらに好ましい。
【００９８】
樹脂（Ａ）成分には、さらに脱水剤を配合することによって、組成物の保存安定性を長期間にわたって優れたものにすることができる。
【００９９】
前記脱水剤の具体例としてはたとえばオルトギ酸メチル、オルトギ酸エチル、オルト酢酸メチル、オルト酢酸エチル、オルトプロピオン酸トリメチル、オルトプロピオン酸トリエチル、オルトイソプロピオン酸トリメチル、オルトイソプロピオン酸トリエチル、オルト酪酸トリメチル、オルト酪酸トリエチル、オルトイソ酪酸トリメチル、オルトイソ酪酸トリエチルなどの加水分解性エステル化合物などが挙げられる。この中では、脱水効果，貯蔵安定性の点より、オルト酢酸メチル、オルト蟻酸メイチルが好ましい。これらは単独で用いてもよく、２種以上併用してもよい。
前記脱水剤は、塗料化時に加え、貯蔵安定性を向上させることができる。（Ａ）１００重量部に対して２０重量部以下、好ましくは１０重量部以下、さらに好ましくは５重量部以下で使用される。
【０１００】
また、本発明の弱溶剤型塗料用樹脂組成物には、反応性希釈剤、紫外線吸収剤、光安定剤などの添加剤を適宜加えてもよい。
【０１０１】
本発明の塗料用樹脂組成物は、たとえばローラー、吹き付け、刷毛、浸漬などの通常の方法によって被塗物に塗布され、通常、常温でそのまま、または３０℃以上で焼き付けて硬化せしめることができる。    
【０１０２】
本発明の塗料用樹脂組成物は、たとえば、金属、タイル、セラミックス、ガラス、セメント、モルタル、窯業系成形物、プラスチック、木材、紙、繊維、鉄部などからなる建築物、家電用品、産業機器などの塗料として好適に使用される。さらに、無機質基材に対しては、微弾性中塗り、弾性中塗り上の上塗り塗料として使用することができる。
【実施例】
【０１０３】
次に、本発明の塗料用硬化性樹脂組成物を実施例に基づいてさらに詳細に説明するが、本発明はかかる実施例のみに限定されるものではない。
【０１０４】
樹脂成分
（Ａ）成分の合成  
攪拌機、温度計、冷却還流器、チッ素ガス導入管および滴下ロ−トを備えた反応器にペガソールＡＮ４５を５０重量部仕込み、チッ素ガスを導入しつつ１１０℃に昇温した後に、イソブチルメタクリレート６０重量部、２−エチルヘキシルメタクリレート１０重量部、２−エチルヘキシルアクリレート１０、２−ヒドロキシメタクリレート１０重量部、γ−メタクリロキシプロピルトリメトキシシラン１０重量部、２，２‘−アゾビス（２−メチルブチロニトリル）０．９重量部、ペガソールＡＮ４５  ２５重量部からなる成分を滴下ロ−トから５時間かけて等速滴下した。次に、上記反応容器中へ２，２‘−アゾビス（２−メチルブチロニトリル）０．１重量部、ペガソールＡＮ４５  ８重量部を１時間かけて等速滴下した。その後、引き続き、１１０℃で２時間攪拌した後に、室温まで冷却した（Ａ成分）。
【０１０５】
最後にオルト酢酸メチル０．５重量部、γ−メルカプトプロピルトリメトキシシラン１．５重量部、エチルシリケート４８  ２０重量部を加えて、ペガソールＡＮ４５で固形分濃度を５０％に調整した（Ａ＋Ｃ成分）。得られた樹脂の数平均分子量（ＧＰＣ）は１５，０００であった（ＡＣ−１）。
【０１０６】
顔料分散処方
サンドグラインダー（アイメックス製）を用いて、表４及び５に示した配合でミルベース（１時間混練）を作製し、更に、レットダウン（３０分混合）を行ない塗料化を行なった。表１に使用した顔料種、表２に添加剤種、表３に硬化剤組成を示した。
【０１０７】
【表１】
2006206773.tif 000012
【０１０８】
【表２】
2006206773.tif 000013
【０１０９】
硬化剤作製方法
ソルベッソ１００、Ｕ３５０を計量（重量部）、混合後、アディティブＴＩを加え室温で１０分以上脱水する。次いで、ＴＳＡ１００を加え混合した。
【０１１０】
【表３】
2006206773.tif 000014
【０１１１】
Ｕ３５０：分子内にＳ原子を有する錫化合物（メルカプト錫）（日東化成（株）製）
ＴＳＡ１００：多官能性イソシアナート化合物（旭化成ケミカルズ（株）製）
ソルベッソ１００：芳香族系弱溶剤（エクソンモービル（株）製）  
アディティブＴＩ：単官能イソシアナート（住化バイエルウレタン（株））
得られた塗料の混色性については以下の方法に従って評価した。
【０１１２】
混色性および光沢
表４〜５に示した配合（重量部）で調色塗料を得、得られた塗料の貯蔵安定性を表６、７に示した。
ＫＰ１７８８Ａ：日本カーバイド工業（株）製の可溶型のポリオール（（Ｂ−１）成分）
Ｕ−３５０１Ａ：日本カーバイド工業（株）製  ＮＡＤ型ポリオール樹脂（（Ｂ−２）成分）
塗料用シンナー：日亜ペイント（株）製。
【０１１３】
貯蔵安定性試験方法
マヨネーズ瓶に約１５０ｇ各塗料を採取し、４０℃乾燥機で２週間、４週間保存する。取り出し後、２３℃５５％ＲＨの雰囲気下でストーマー型粘度計により測定した（単位：ＫＵ）。
又、得られた調色塗料組成物を２３℃、相対湿度５５％の条件下でアート試験紙上に、１５０μのアプリケーターを用いて塗布し乾燥した。得られた塗装物に対して２時間後に基材の下半分を流し塗りし、垂直に立てかけた。２３℃、相対湿度５５％の条件下で２４時間養生後、１層目（アプリケーター部）と２層目（流し塗り部）との色相変化ΔＥをＣＲ３００（ミノルタ（株）製）にて、および６０°光沢をＧＭ２６８（ミノルタ（株）製）にて評価にて測定した。
【０１１４】
目視評価基準
○：色の違いが殆どわからない
○△：色の違いがわずかにわかる
×：色の違いが明確にわかる
表４、５で作成した調色塗料に表３の硬化剤と塗料用シンナー（日亜ペイント（株）製）を表８〜１０に示す配合部数（重量）で配合し、その結果を表８〜１０に示す。
【０１１５】
【表４】
2006206773.tif 000015
【０１１６】
【表５】
2006206773.tif 000016
【０１１７】
【表６】
2006206773.tif 000017
【０１１８】
【表７】
2006206773.tif 000018
【０１１９】
【表８】
2006206773.tif 000019
【０１２０】
【表９】
2006206773.tif 000020
【０１２１】
【表１０】
2006206773.tif 000021
【０１２２】
本発明により、貯蔵安定性と混色性（△Ｅの値が小さい、目視評価が良好、光沢値の差が少ない）が良好であることがわかる。